"1つの分子内に少なくとも4つのイミノ基を有することを特徴とする、縮合多環芳香族化合物。下記一般式1で示されることを特徴とする、請求項1に記載の縮合多環芳香族化合物。該一般式1中、R1、R2、R3、R4、R5、R6、R7及びR8は、各々独立に、水素、置換若しくは無置換の脂肪族炭化水素基、又は置換若しくは無置換の芳香族炭化水素基を表し、nは1~10の整数である。下記一般式2で示されることを特徴とする、請求項1に記載の縮合多環芳香族化合物。該一般式2中、R1、R2、R3、R4、R5、R6、R7及びR8は、各々独立に、水素、置換若しくは無置換の脂肪族炭化水素基、又は置換若しくは無置換の芳香族炭化水素基を表し、nは1~10の整数である。四塩化チタンと塩基の存在下で、一つの分子内に少なくとも四つのオキソ基を有する化合物とアニリン系化合物とを反応させることを特徴とする、請求項1に記載の縮合多環芳香族化合物の生産方法。四塩化チタンと塩基の存在下で、下記一般式3で示される化合物とアニリンとを反応させることを特徴とする、請求項2に記載の縮合多環芳香族化合物の生産方法。該一般式3中、R5、R6、R7及びR8は、前記一般式1中のR5、R6、R7及びR8各々と同義であり、nは1~10の整数である。四塩化チタンと塩基の存在下で、下記一般式4で示される化合物とアニリンとを反応させることを特徴とする、請求項3に記載の縮合多環芳香族化合物の生産方法。該一般式4中、R5、R6、R7及びR8は、前記一般式2中のR5、R6、R7及びR8各々と同義であり、nは1~10の整数である。請求項1から3のいずれか1項に記載の縮合多環芳香族化合物を含有することを特徴とする、リチウムイオン二次電池用の正極活物質。請求項7に記載の正極活物質が集電体の少なくとも表面に備えられることを特徴とする、リチウムイオン二次電池用の正極。正極と、負極と、電解質とを少なくとも構成要素とするリチウムイオン二次電池において、該正極が請求項8に記載の正極であることを特徴とする、リチウムイオン二次電池。本発明は、リチウムイオン応答性に優れ、リチウムイオン二次電池用途に適した縮合多環芳香族化合物及びその製造方法を提供することを目的とし、並びに、その縮合多環芳香族化合物を含有することを特徴とする正極活物質、及びそれを備えたリチウムイオン二次電池用の正極を提供することを目的とする。さらに、その正極を構成要素として、高容量で、かつ、サイクル適性に優れたリチウムイオン二次電池を提供することを目的とする。本発明者らは、上記目的を達成するために、鋭意研究を重ねた結果、1つの分子内に少なくとも4つのイミノ基を有することを特徴とする縮合多環芳香族化合物が多電子移動性を有してリチウムイオン応答性に優れていること、さらに、その縮合多環芳香族化合物が電極材料との高密着性を有してリチウムイオン二次電池用途に好適であることを見出し、本発明を完成するに至った。上記目的を達成するための具体的な手段は、以下のとおりである。11つの分子内に少なくとも4つのイミノ基を有することを特徴とする、縮合多環芳香族化合物。2下記一般式1で示されることを特徴とする、1に記載の縮合多環芳香族化合物。その一般式1中、R1、R2、R3、R4、R5、R6、R7及びR8は、各々独立に、水素、置換若しくは無置換の脂肪族炭化水素基、又は置換若しくは無置換の芳香族炭化水素基を表し、nは1~10の整数である。3下記一般式2で示されることを特徴とする、1に記載の縮合多環芳香族化合物。その一般式2中、R1、R2、R3、R4、R5、R6、R7及びR8は、各々独立に、水素、置換若しくは無置換の脂肪族炭化水素基、又は置換若しくは無置換の芳香族炭化水素基を表し、nは1~10の整数である。4四塩化チタンと塩基の存在下で、1つの分子内に少なくとも4つのオキソ基を有する化合物とアニリン系化合物とを反応させることを特徴とする、1に記載の縮合多環芳香族化合物の生産方法。5四塩化チタンと塩基の存在下で、下記一般式3で示される化合物とアニリン系化合物とを反応させることを特徴とする、2に記載の縮合多環芳香族化合物の生産方法。その一般式3中、R5、R6、R7及びR8は、その一般式1中のR5、R6、R7及びR8各々と同義であり、nは1~10の整数である。6四塩化チタンと塩基の存在下で、下記一般式4で示される化合物とアニリン系化合物とを反応させることを特徴とする、3に記載の縮合多環芳香族化合物の生産方法。その一般式4中、R5、R6、R7及びR8は、その一般式2中のR5、R6、R7及びR8各々と同義であり、nは1~10の整数である。71から3のいずれかに記載の縮合多環芳香族化合物を含有することを特徴とする、リチウムイオン二次電池用の正極活物質。87に記載の正極活物質が集電体の少なくとも表面に備えられることを特徴とする、リチウムイオン二次電池用の正極。9正極と、負極と、電解質とを少なくとも構成要素とするリチウムイオン二次電池において、該正極が8に記載の正極であることを特徴とする、リチウムイオン二次電池。本発明によれば、リチウムイオン応答性に優れ、リチウムイオン二次電池用途に適した縮合多環芳香族化合物及びその製造方法が提供され、並びに、その縮合多環芳香族化合物を含有することを特徴とする正極活物質、それを備えた正極、及びその正極を構成要素としたリチウムイオン二次電池が提供される。以下、本発明について更に詳しく説明をする。1縮合多環芳香族化合物本発明による縮合多環芳香族化合物は、1つの分子内に少なくとも4つのイミノ基を有することを特徴とする。本発明による縮合多環芳香族化合物は、少なくとも4つのイミノ基を有すれば特に限定されることはないが、次の一般式5で示される化合物が好ましい。その一般式5中、R1、R2、R3、R4、R5、R6、R7及びR8は、各々独立に、水素、置換若しくは無置換の脂肪族炭化水素基、置換若しくは無置換の芳香族炭化水素基を表す。R1、R2、R3、R4、R5、R6、R7及びR8は、電子供与基であれば、特に限定されることはないが、例えば、各々独立に、メチル基、エチル基、n-プロピル基、イソプロピル基、sec-ブチル基、イソブチル基、tert-ブチル基等のアルキル基、シクロペンチル基、シクロヘキシル基等の環状アルキル基、ビニル基、アリル基等のアルケニル基、フェニル基、トリル基、ナフチル基等のアリール基が挙げられる。R1、R2、R3、R4、R5、R6、R7及びR8が、置換基で置換される時の置換基としては、特に限定されることはないが、例えば、フェニル基、トリル基、ナフチル基等のアリール基、メトキシ基、エトキシ基、プロピオキシ基、イソプロピオキシ基、ブトキシ基、sec-ブトキシ基、tert-ブトキシ基等のアルコキシ基が挙げられる。R1~R4は、アリール基であることがより好ましく、フェニル基であることが更に好ましい。R5~R8は、アルキル基であることがより好ましく、メチル基であることが更に好ましい。その一般式5中の多環芳香族基は、置換又は無置換の多環芳香族基を表す。置換多環芳香族基が置換基で置換される時の置換基としては、特に限定されることはなく、例えば、メチル基、エチル基、n-プロピル基、イソプロピル基、sec-ブチル基、イソブチル基、tert-ブチル基等のアルキル基、シクロペンチル基、シクロヘキシル基等の環状アルキル基、ビニル基、アリル基等のアルケニル基、フェニル基、トリル基、ナフチル基等のアリール基が挙げられる。無置換の多環芳香族基の好ましい例示を以下に示すがこれらに限定されることはない。また、本発明による縮合多環芳香族化合物は、下記一般式1で示されることを特徴とする化合物であることが好ましい。その一般式1中、R1、R2、R3、R4、R5、R6、R7及びR8は、各々独立に、水素、置換若しくは無置換の脂肪族炭化水素基、又は置換若しくは無置換の芳香族炭化水素基を表し、nは1~10の整数である。R1、R2、R3、R4、R5、R6、R7及びR8は、電子供与基であれば、特に限定されることはないが、例えば、各々独立に、メチル基、エチル基、n-プロピル基、イソプロピル基、sec-ブチル基、イソブチル基、tert-ブチル基等のアルキル基、シクロペンチル基、シクロヘキシル基等の環状アルキル基、ビニル基、アリル基等のアルケニル基、フェニル基、トリル基、ナフチル基等のアリール基が挙げられる。R1、R2、R3、R4、R5、R6、R7及びR8が、置換基で置換される時の置換基としては、特に限定されることはないが、例えば、フェニル基、トリル基、ナフチル基等のアリール基、メトキシ基、エトキシ基、プロピオキシ基、イソプロピオキシ基、ブトキシ基、sec-ブトキシ基、tert-ブトキシ基等のアルコキシ基が挙げられる。R1~R4は、アリール基であることがより好ましく、フェニル基であることが更に好ましい。R5~R8は、アルキル基であることがより好ましく、メチル基であることが更に好ましい。nは重合度を示す1~10の整数である。nは、5以下の整数であることが好ましい。またさらに、本発明による縮合多環芳香族化合物は、下記一般式2で示されることを特徴とする化合物であることが好ましい。その一般式2中、R1、R2、R3、R4、R5、R6、R7及びR8は、各々独立に、水素、置換若しくは無置換の脂肪族炭化水素基、又は置換若しくは無置換の芳香族炭化水素基を表し、nは1~10の整数である。R1、R2、R3、R4、R5、R6、R7及びR8は、電子供与基であれば、特に限定されることはないが、例えば、各々独立に、メチル基、エチル基、n-プロピル基、イソプロピル基、sec-ブチル基、イソブチル基、tert-ブチル基等のアルキル基、シクロペンチル基、シクロヘキシル基等の環状アルキル基、ビニル基、アリル基等のアルケニル基、フェニル基、トリル基、ナフチル基等のアリール基が挙げられる。R1、R2、R3、R4、R5、R6、R7及びR8が、置換基で置換される時の置換基としては、特に限定されることはないが、例えば、フェニル基、トリル基、ナフチル基等のアリール基、メトキシ基、エトキシ基、プロピオキシ基、イソプロピオキシ基、ブトキシ基、sec-ブトキシ基、tert-ブトキシ基等のアルコキシ基が挙げられる。R1~R4は、アリール基であることがより好ましく、フェニル基であることが更に好ましい。R5~R8は、アルキル基であることがより好ましく、メチル基であることが更に好ましい。nは重合度を示す1~10の整数である。nは、5以下の整数であることが好ましい。本発明による縮合多環芳香族化合物の好ましい具体的例示化合物を示すが、本発明による縮合多環芳香族化合物は、これらの化合物に限定されることはない。次に、本発明による縮合多環芳香族化合物の生産方法について述べる。本発明による生産方法は四塩化チタンと塩基の存在下で、1つの分子内に少なくとも4つのオキソ基を有する化合物とアニリン系化合物とを反応させることを特徴とする。本発明による生産方法で用いられる1つの分子内に少なくとも4つのオキソ基を有する化合物は、1つの分子内に少なくとも4つのオキソ基を有すれば特に限定されることはない。さらに、本発明による生産方法で用いられるアニリン系化合物は、置換基を有するアニリン化合物でもよいし、無置換のアニリン化合物でもよい。塩基は、塩基性触媒であれば特に限定されることはないが、例えば1,4-ジアザビシクロ[2.2.2]オクタンDABCOが挙げられる。本発明による縮合多環芳香族化合物の生産方法は、一般式1で示される本発明の縮合多環芳香族化合物の生産方法であって、四塩化チタンと塩基の存在下で、下記一般式3で示される化合物とアニリン系化合物とを反応させることを特徴とすることが好ましい。その一般式3中、R5、R6、R7及びR8は、一般式1中のR5、R6、R7及びR8と同義である。本発明による縮合多環芳香族化合物の生産方法は、一般式2で示される本発明の縮合多環芳香族化合物の生産方法であって、四塩化チタンと塩基の存在下で、下記一般式4で示される化合物とアニリン系化合物とを反応させることを特徴とすることが好ましい。その一般式4中、R5、R6、R7及びR8は、一般式2中のR5、R6、R7及びR8と同義である。本発明による生産方法で用いられる1つの分子内に少なくとも4つのオキソ基を有する化合物、一般式3で示される化合物、及び一般式4で示される化合物は、非特許文献JOC1983,48,4358、非特許文献JACS1992,114,6330、非特許文献J.HeterocyclicChem.2002,39,1093.、及び非特許文献JACS1992,114,1388の記載を参考にして合成することができる。例えば、2,3,9,10-テトラメチル-1,4,8,11-ペンタセンテトロンは、1,4:5,8-ジエポキシ-1,4,5,8-テトラヒドロアントラセンを、非特許文献JOC1983,48,4358に記載の方法にしたがって、テトラブロモベンゼンとフランとから合成し、1,4:8,11-ジカルボキシ-5,14:7,12-ジエポキシ-4a,5,7,7a,11a,12,14,14a-オクタヒドロ-1,2,3,4,8,9,10,11-オクタフェニルペンタセンを、非特許文献JACS1992,114,6330に記載の方法にしたがって、1,4:5,8-ジエポキシ-1,4,5,8-テトラヒドロアントラセンと1,2,3,4-テトラフェニルシクロペンタジエノンとから合成し、そして、2,3,9,10-テトラメチル-1,4,8,11-ペンタセンテトロンを、非特許文献JACS1992,114,1388に記載の方法にしたがって、1,4:8,11-ジカルボキシ-5,14:7,12-ジエポキシ-4a,5,7,7a,11a,12,14,14a-オクタヒドロ-1,2,3,4,8,9,10,11-オクタフェニルペンタセンから合成することができる。2リチウムイオン二次電池用の正極活物質本発明によるリチウムイオン二次電池用の正極活物質は、1つの分子内に少なくとも4つのイミノ基を有する縮合多環芳香族化合物、一般式1で示される縮合多環芳香族化合物、及び一般式2で示される縮合多環芳香族化合物を含有することを特徴とする。ここで、リチウムイオン二次電池用の正極活物質とは、リチウムイオン二次電池の充電反応及び放電反応などの電極反応において、リチウムイオン二次電池の正極で直接寄与する物質のことをいう。3リチウムイオン二次電池用の正極本発明によるリチウムイオン二次電池用の正極は、1つの分子内に少なくとも4つのイミノ基を有する縮合多環芳香族化合物、一般式1で示される縮合多環芳香族化合物、及び一般式2で示される縮合多環芳香族化合物を含有する正極活物質、すなわち、本発明のリチウムイオン二次電池用の正極活物質を集電体の少なくとも表面に備えることを特徴とする。集電体とはリチウムイオン二次電池の放電又は充電の間、電極に電流を流し続けるための化学的に不活性な電子高伝導体のことである。集電体はその電子高伝導体で形成された箔、板等の形状となる。目的に応じた形状であれば特に限定されないが、例えば、銅箔、アルミニウム箔、アルミメッシュが挙げられる。正極活物質を集電体の少なくとも表面に備えるための一つの方法としては、例えば、集電体の表面に正極活物質を塗布することが挙げられる。ここで、塗布するとは集電体に正極活物質を載せることである。塗布する方法としては、例えば、ロールコート法、ディップコート法、ドクターブレード法、スプレーコート法、カーテンコート法等が挙げられるが、リチウムイオン二次電池用電極を作製する際に一般的に用いられる塗布方法であれば、特に限定されることはない。本発明によるリチウムイオン二次電池用の正極は、本発明の正極活物質と合わせて導電助剤を、集電体の少なくとも表面に備えてよい。導電助剤は導電性を高めるために添加されるものである。導電助剤としては、例えば、炭素質微粒子であるカーボンブラック、黒鉛、アセチレンブラック、ケチェンブラック、カーボンファイバが挙げられる。それらを単独で添加してもよいし、又はそれらを二種以上組み合わせて添加してもよい。添加量は、本発明の正極活物質100質量部当たり、10~2000質量部であることが好ましく、100~1000質量部であることがより好ましく、200~800質量部であることが更に好ましい。3リチウムイオン二次電池本発明によるリチウムイオン二次電池は、正極と、負極と、電解質とを少なくとも構成要素とし、正極が本発明の正極であることを特徴とする。本発明によるリチウムイオン二次電池の負極はリチウム系負極であることが好ましい。リチウム系負極は、金属リチウムやリチウム合金例えば、Li-Al合金のようなリチウム系金属材料、又はリチウムインターカレーション炭素材料により構成することができる。リチウム系金属材料は、箔の形態で使用することが電池の軽量化の点で好ましい。本発明によるリチウムイオン二次電池の電解質は、正極と負極との間に配置されてよく、電解質の層として配置されてもよい。電解質は、電解質の溶液を含むポリマーゲルで構成することポリマーゲル電解質が好ましい。ポリマー電解質に含まれる電解質としては、例えば、CF3SO3Li、C4F9SO3Li、CF3SO22NLi、CF3SO23CLi、LiBF4、LiPF6、LiClO4等のリチウム塩が挙げられる。電解質を溶解する溶媒は非水溶媒であることが好ましい。そのような非水溶媒には、鎖状カーボネート、環状カーボネート、環状エステル、ニトリル化合物、酸無水物、アミド化合物、ホスフェート化合物、アミン化合物等が含まれる。非水溶媒の具体例としては、例えば、エチレンカーボネート、プロピレンカーボネート、ジエチルカーボネート、ジメトキシエタン、γ-ブチロラクトン、N-メチルピロリジノン、N,N’-ジメチルアセトアミド、プロピレンカーボネートとジメトキシエタンとの混合物、エチレンカーボネートとジエチルカーボネートとの混合物、スルホランとテトラヒドロフランとの混合物が挙げられる。ポリマーゲルとしては、光重合開始剤例えば、IRGACURE184が挙げられる。で重合するプレポリマーTA210ポリオキシアルキレン鎖を有する多官能アクリレートポリマーを用いることが好ましく、また、アクリロニトリルと、アクリル酸メチル若しくはメタアクリル酸とのコポリマーを用いることも好ましい。ポリマーゲル電解質は、ポリマーを電解質溶液中に浸漬するか、又は電解質溶液の存在下でポリマーの構成単位モノマー/化合物を重合することよって得ることができる。さらに、特開2002-198095号公報に記載のポリオレフィン系ゲルも好適に用いられる。このゲルは、ポリエチレンのモル比で約10がポリエチレングリコールなどのポリエチレンオキシドのオリゴマーを含有する化合物でグラフト化されている非架橋ポリマーのゲルである。このポリマーは、非グラフト化ポリエチレンと物性が全く異なり、大量の有機電解液を吸収してゲル化し、その吸収液を保持する能力を有する。したがって、そのポリマーを電解質溶液に浸漬することによってゲル電解質を得ることができる。また、前述の非架橋ポリマーを有機溶媒中の電解質溶液に溶解した溶液に架橋性モノマーを添加してなる反応混合物を基材に適用し、その架橋性モノマーを架橋重合させる反応条件に供することによって、その基材と一体化されたポリマーゲル電解質を得ることもできる。本発明によるリチウムイオン二次電池は、一つの構成要素としてセパレーターを含んでもよい。セパレーターは、リチウムイオン二次電池の正極及び負極が接触しないようにする目的で用いることができ、電解質を含んでもよい。そして、セパレーターとしては、例えば、ポリプロピレン多孔質フィルム、不織布が挙げられ、ポリプロピレン多孔質フィルムが好ましい。本発明によるリチウムイオン二次電池の構成形態積層形態は任意のものでよい。例えば、電解質溶液に本発明の正極を含浸させ、その正極上にセパレーター、ガラスフィルターを積層し、さらに負極を積層する形態が挙げられ、さらに、正極、電解質を含むセパレーター、負極を順に重ね合わせた形態が挙げられる。本発明によるリチウムイオン二次電池の形状は、公知の形状でよく、例えば、電極積層体、巻回体を金属ケース、樹脂ケース、又はアルミニウム箔などの金属箔と合成樹脂フィルムからなるラミネートフィルムによって封止したものが挙げられる。さらに、リチウムイオン二次電池の外観形状は、例えば、円筒型、角型、コイン型、シート型等が挙げられるが、これらに限定されるものではない。以下、本発明をより具体的に説明するための実施例を提供する。なお、本発明は、その目的及び主旨を逸脱しない範囲で以下の実施例に限定されるものではない。実施例1-1<合成例1:縮合多環芳香族化合物5の合成>縮合多環芳香族化合物5N,N,N’,N’’’-テトラメチル-2,3,9,10-ペンタセンテトロンテトライミンを、以下の4工程からなる合成ルートによって、市販されている1,2,4,5-テトラブロモベンゼン1から合成した。工程11,4:5,8-ジエポキシ-1,4,5,8-テトラヒドロアントラセン2の合成1,4:5,8-ジエポキシ-1,4,5,8-テトラヒドロアントラセン2を、非特許文献JOC1983,48,4358に記載の方法にしたがって、テトラブロモベンゼン1とフランとから合成した。収率;52、スペクトルデータ;1HNMR270MHz,CDCl3δ7.19s,2H,7.03s,4H,5.63s,4Hであった。工程21,4:8,11-ジカルボキシ-5,14:7,12-ジエポキシ-4a,5,7,7a,11a,12,14,14a-オクタヒドロ-1,2,3,4,8,9,10,11-オクタフェニルペンタセン3の合成1,4:8,11-ジカルボキシ-5,14:7,12-ジエポキシ-4a,5,7,7a,11a,12,14,14a-オクタヒドロ-1,2,3,4,8,9,10,11-オクタフェニルペンタセン3を、非特許文献JACS1992,114,6330に記載の方法にしたがって、1,4:5,8-ジエポキシ-1,4,5,8-テトラヒドロアントラセン2と1,2,3,4-テトラフェニルシクロペンタジエノンとから合成した。収率;62、スペクトルデータ;1HNMR270MHz,CDCl3δ7.58s,2H,7.46-7.30m,20H,7.01-6.88m,20H,5.84s,4H,3.07s,4Hであった。工程32,3,9,10-テトラメチル-1,4,8,11-ペンタセンテトロン4の合成2,3-ジメチル1,4-ベンゾキノンの合成2,3-ジメチル1,4-ベンゾキノンを、非特許文献J.HeterocyclicChem.2002,39,1093.に記載の方法にしたがって、2,3-ジメチルヒドロキノンを酸化することによって合成した。収率;65であった。2,3,9,10-テトラメチル-1,4,8,11-ペンタセンテトロン4の合成2,3,9,10-テトラメチル-1,4,8,11-ペンタセンテトロン4を、非特許文献JACS1992,114,1388に記載の方法にしたがって、1,4:8,11-ジカルボキシ-5,14:7,12-ジエポキシ-4a,5,7,7a,11a,12,14,14a-オクタヒドロ-1,2,3,4,8,9,10,11-オクタフェニルペンタセン3から合成した。更に精製することなく次工程でその粗生成物を用いた。デカリン30mlに溶解した、1,4:8,11-ジカルボキシ-5,14:7,12-ジエポキシ-4a,5,7,7a,11a,12,14,14a-オクタヒドロ-1,2,3,4,8,9,10,11-オクタフェニルペンタセン30.960g、0.98mmolと2,3-ジメチル1,4-ベンゾキノン1.18g、8.67mmolとの混合物を、3.5時間200°Cで攪拌をした。その反応混合物を室温まで冷却した後、その沈殿を、ろ過することによって集めてヘキサン及びCHCl3で洗浄して真空内で乾燥をした。得られた灰色の固体に濃縮したH2SO415mlを添加した。その反応混合物を室温で攪拌した。2時間後、その反応混合物を氷水に注いだ。その沈殿物をろ過することによって集めてH2O及びメタノールで洗浄して粗生成物0.3055gを得た。更に精製することなく次工程でその粗生成物を用いた。工程4N,N’,N’’,N’’’-テトラフェニル-2,3,9,10-テトラメチル-1,4,8,11-ペンタセンテトロンテトライミン5の合成クロロベンゼン25mlに溶解した、粗ペンタセンテトロン40.126g、アニリン0.100g、0.11mmol及び1,4-ジアザビシクロ[2.2.2]オクタンDABCO1.3g、11.1mmolの混合物に、クロロベンゼン5mlに溶解したTiCl40.25ml、2.3mmolの溶液を80°Cでゆっくり添加した。その反応混合物を3.5時間130°Cで攪拌をした。その沈殿物を、セライトろ過し、そのろ液を濃縮した。その残渣物をCHCl3中で再溶解して大量のアセトニトリル中で再沈殿した。生成物をシリカゲルカラムクロマトグラフィーCHCl3:ヘキサン=3:1によって更に精製して、1,4:8,11-ジカルボキシ-5,14:7,12-ジエポキシ-4a,5,7,7a,11a,12,14,14a-オクタヒドロ-1,2,3,4,8,9,10,11-オクタフェニルペンタセン3に対して25の収率でN,N’,N’’,N’’’-テトラフェニル-2,3,9,10-テトラメチル-1,4,8,11-ペンタセンテトロンテトライミン5を得た0.0716g、0.103mmol。N,N’,N’’,N’’’-テトラフェニル-2,3,9,10-テトラメチル-1,4,8,11-ペンタセンテトロンテトライミン5は、イミン結合のE/Z異性体のため、下記の7つの異性体を有する。それゆえに、N,N’,N’’,N’’’-テトラフェニル-2,3,9,10-テトラメチル-1,4,8,11-ペンタセンテトロンテトライミン5のNMRスペクトルは複数のピークを示した。スペクトルデータ;1HNMR500MHz,CDCl3δ8.90-8.80m,26H,2.38-1.48m,12H;13CNMR125MHz,CDCl3δ158.8,151.6141.7,130.4,129.6,129.1,127.4,125.0,123.5,120.0,119.8,15.8;IRATR,cm-12920,2849,1586,1478,1373,1285,1261,1220,1026,922,898,835,763,693,686,663,567,505,465,429,409,402、元素分析;C50H38N4に対する計算値calcd:C,86.42;H,5.51;N,8.06.、実測値Found:C,86.35;H,5.53;H,7.84、HRMSESI;C50H39N4[MH]に対する計算値Calcd:695.3175.、実測値Found:695.3163であった。実施例1-2<合成例2:縮合多環芳香族化合物11の合成>縮合多環芳香族化合物11N,N’,N’’,N’’’-テトラフェニル-2,3,10,11-テトラメチル-1,4,9,12-ヘキサセンテトロンテトライミンを、以下の5工程からなる合成ルートによって、市販されている3,6-ジブロモ-2,7-ジヒドロキシナフタレン6から合成した。工程13,6-ジブロモ-2,7-ビス[p-トリルスルホニルオキシ]ナフタレン7の合成3,6-ジブロモ-2,7-ビス[p-トリルスルホニルオキシ]ナフタレン7を、非特許文献J.Org.Chem.1985,50,2934.に記載の方法にしたがって、3,6-ジブロモ-2,7-ジヒドロキシナフタレン6のトシル化によって合成した。収率;75、スペクトルデータ;1HNMR270MHz,CDCl3δ7.19s,2H,7.82d,J=8.3Hz,4H,7.74s,2H,7.35d,J=8.3Hz,4H,2.48s,6Hであった。工程21,4:7,10-ジエポキシ-1,4,7,10-テトラヒドロテトラセン8の合成1,4:7,10-ジエポキシ-1,4,7,10-テトラヒドロテトラセン8を、非特許文献J.Org.Chem.1985,50,2934.に記載の方法にしたがって、3,6-ジブロモ-2,7-ビス[p-トリルスルホニルオキシ]ナフタレン7及びフランから合成した。収率;58.であった。工程31,4:9,12-ジカルボキシ-5,16:8,13-ジエポキシ-4a,5,8,8a,12a,13,16,16a-オクタヒドロ-1,2,3,4,9,10,11,12-オクタフェニルヘキサセン9の合成1,4:9,12-ジカルボキシ-5,16:8,13-ジエポキシ-4a,5,8,8a,12a,13,16,16a-オクタヒドロ-1,2,3,4,9,10,11,12-オクタフェニルヘキサセン9を、非特許文献JACS1992,114,6330に記載の方法にしたがって、1,4:7,10-ジエポキシ-1,4,7,10-テトラヒドロテトラセン8と1,2,3,4-テトラフェニルシクロペンタジエノンとから合成した。ベンゼン20mlに溶解した、1,4:7,10-ジエポキシ-1,4,7,10-テトラヒドロテトラセン80.2600g、1.0mmolと1,2,3,4-テトラフェニルシクロペンタジエノン0.7961g、2.0mmolとの混合物を、24時間還流しながら攪拌をした。メタノールを反応混合物に添加した後、その沈殿物をろ過することによって集めてメタノールで洗浄して真空内で乾燥して収率38で1,4:9,12-ジカルボキシ-5,16:8,13-ジエポキシ-4a,5,8,8a,12a,13,16,16a-オクタヒドロ-1,2,3,4,9,10,11,12-オクタフェニルヘキサセン9の生成物を得た0.3926g、0.38mmol。そのろ液を濃縮してその残渣物をシリカゲルカラムクロマトグラフィーCHCl3:ヘキサン=3:1によって精製して、収率33の1,4:9,12-ジカルボキシ-5,16:8,13-ジエポキシ-4a,5,8,8a,12a,13,16,16a-オクタヒドロ-1,2,3,4,9,10,11,12-オクタフェニルヘキサセン9を得た。生成物である1,4:9,12-ジカルボキシ-5,16:8,13-ジエポキシ-4a,5,8,8a,12a,13,16,16a-オクタヒドロ-1,2,3,4,9,10,11,12-オクタフェニルヘキサセン9の総収率は71であった。スペクトルデータ;1HNMR500MHz,CDCl3δ7.84s,4H,7.50-7.30m,20H,7.04-6.92m,20H,5.94s,4H,3.24s,4H;13CNMR125MHz,CDCl3δ196.7,144.7,138.7,135.3,132.6,130.1,129.8,128.5,127.7,127.6,127.0,81.2,64.6,47.4;IRATR,cm-11771,1497,1444.71,1026,980,900,856,841,767,746,731,696,673,660,640,572,553,507,473,460、元素分析;C76H52O4に対する計算値calcd:C,88.69;H,5.09、実測値Found:C,88.12;H,5.04であった。工程42,3,10,11-テトラメチル-1,4,9,12-ヘキサセンテトロン10の合成2,3,10,11-テトラメチル-1,4,9,12-ヘキサセンテトロン10を、スキーム1と同様な方法で、1,4:9,12-ジカルボキシ-5,16:8,13-ジエポキシ-4a,5,8,8a,12a,13,16,16a-オクタヒドロ-1,2,3,4,9,10,11,12-オクタフェニルヘキサセン9から合成した。更に精製することなく次工程でその粗生成物を用いた。デカリン30mlに溶解した、1,4:9,12-ジカルボキシ-5,16:8,13-ジエポキシ-4a,5,8,8a,12a,13,16,16a-オクタヒドロ-1,2,3,4,9,10,11,12-オクタフェニルヘキサセン90.3080g、0.3mmolと2,3-ジメチル1,4-ベンゾキノン0.3271g、2.4mmolとの混合物を、3.5時間200°Cで攪拌をした。その反応混合物を室温まで冷却した後、その沈殿を、ろ過することによって集めてヘキサン及びCHCl3で洗浄して真空内で乾燥をした。得られた灰色の固体に濃縮したH2SO415mlを添加した。その反応混合物を室温で攪拌した。2時間後、その反応混合物を氷水に注いだ。その沈殿物をろ過することによって集めてH2O及びメタノールで洗浄して粗生成物0.1206gを得た。更に精製することなく次工程でその粗生成物を用いた。工程5N,N’,N’’,N’’’-テトラフェニル-2,3,10,11-テトラメチル-1,4,9,12-ヘキサセンテトロンテトライミン11の合成クロロベンゼン20mlに溶解した、粗ヘキサセンテトロン100.118g、アニリン0.15ml、1.6mmol及び1,4-ジアザビシクロ[2.2.2]オクタンDABCO0.900g、8.0mmolの混合物に、クロロベンゼン5mlに溶解したTiCl40.15ml、1.4mmolの溶液を75°Cでゆっくり添加した。その反応混合物を1.5時間125°Cで攪拌をした。その反応混合物をシリカゲルカラムCHCl3に通して濃縮した。その残渣物をCHCl3中で再溶解して大量のアセトニトリル中で再沈殿した。セライトろ過し、アセトニトリルとMeOHで洗浄して真空内で乾燥して、1,4:9,12-ジカルボキシ-5,16:8,13-ジエポキシ-4a,5,8,8a,12a,13,16,16a-オクタヒドロ-1,2,3,4,9,10,11,12-オクタフェニルヘキサセン9に対して25の収率でN,N’,N’’,N’’’-テトラフェニル-2,3,10,11-テトラメチル-1,4,9,12-ヘキサセンテトロンテトライミン11を得た0.0560g、0.075mmol。N,N’,N’’,N’’’-テトラフェニル-2,3,9,10-テトラメチル-1,4,8,11-ペンタセンテトロンテトライミン5と同様に、イミン結合のE/Z異性体のため、N,N’,N’’,N’’’-テトラフェニル-2,3,10,11-テトラメチル-1,4,9,12-ヘキサセンテトロンテトライミン11は、7つの異性体を有する。それゆえに、N,N’,N’’,N’’’-テトラフェニル-2,3,10,11-テトラメチル-1,4,9,12-ヘキサセンテトロンテトライミン11のNMRスペクトルは複数のピークを示した。スペクトルデータ;1HNMR500MHz,CDCl3δ8.74-6.91m,28H,2.53-1.51m,12H;13CNMR125MHz,CDCl3δ159.6,158.8,158.6,151.9,151.3,145.9,141.7,140,2,135.7,134.2,132.5,131.1,130.7,129.6,129.3,129.1,128.9,128.4,126.5,126.2,125.2,124.7,124.6,123.8,123.4,120.1,119.6,119.1,18.2,17.0,15.9,15.6;IRATR,cm-11585,1496,1480,1446,1424,1375,1298,1259,1225,1169,1070,1026,918,895,763,749,692,502,473,458、元素分析;C54H40N40.3H2Oに対する計算値calcd:C,86.44;H,5.45;N,7.47、実測値Found:C,86.44;H,5.36;H,7.28、HRMSESIC54H41N4[MH]に対する計算値Calcd:745.3331、実測値Found:745.3348であった。実施例1-3<合成例3:縮合多環芳香族化合物17の合成>N,N’,N’’,N’’’-テトラフェニル-2,3,10,11-テトラメチル-1,4,9,12-ジベンゾ[b,k]クリセンテトロンテトライミン17を、以下の5工程からなる合成ルートによって、2,6-ジブロモ-1,5-ジジヒドロキシナフタレン12から合成した。工程12,6-ジブロモ-1,5-ビス[p-トリルスルホニルオキシ]ナフタレン13の合成2,6-ジブロモ-1,5-ビス[p-トリルスルホニルオキシ]ナフタレン13を、非特許文献J.Org.Chem.1983,48,1682.に記載の方法にしたがって、2,6-ジブロモ-1,5-ジヒドロキシナフタレン12のトシル化によって合成した。収率;96。工程21,4:7,10-ジエポキシ-1,4,7,10-テトラヒドロクリセン141,4:7,10-ジエポキシ-1,4,7,10-テトラヒドロクリセン14を、非特許文献J.Org.Chem.1982,48,1683.に記載の方法にしたがって、2,6-ジブロモ-1,5-ビス[p-トリルスルホニルオキシ]ナフタレン13及びフランから合成した。収率;43であった。工程31,4:9,12-ジカルボキシ-5,16:8,13-ジエポキシ-4a,5,8,8a,12a,13,16,16a-オクタヒドロ-1,2,3,4,9,10,11,12-オクタフェニルジベンゾ[b,k]クリセン15の合成1,4:9,12-ジカルボキシ-5,16:8,13-ジエポキシ-4a,5,8,8a,12a,13,16,16a-オクタヒドロ-1,2,3,4,9,10,11,12-オクタフェニルジベンゾ[b,k]クリセン15を、非特許文献JACS1992,114,6330に記載の方法にしたがって、1,4:7,10-ジエポキシ-1,4,7,10-テトラヒドロクリセン14と1,2,3,4-テトラフェニルシクロペンタジエノンとから合成した。ベンゼン45mlに溶解した、1,4:7,10-ジエポキシ-1,4,7,10-テトラヒドロクリセン140.6336g、2.4mmolと1,2,3,4-テトラフェニルシクロペンタジエノン1.872g、4.9mmolとの混合物を28時間還流しながら攪拌をした。メタノールを添加した後、その沈殿物をろ過することによって集めてメタノールで洗浄して真空内で乾燥して収率71で1,4:9,12-ジカルボキシ-5,16:8,13-ジエポキシ-4a,5,8,8a,12a,13,16,16a-オクタヒドロ-1,2,3,4,9,10,11,12-オクタフェニルジベンゾ[b,k]クリセン15の生成物を得た1.7882g、1.7mmol。スペクトルデータ;1HNMR500MHz,CDCl3δ8.02s,1H,8.01s,1H,7.84s,1H,7.82s,1H,7.54-7.28m,20H,7.04-6.93m,20H,6.33s,2H,6.03s,2H,3.10m,4H;13CNMR125MHz,CDCl3δ196.5,144.9,144.5,138.8,138.6,135.5,135.3,130.1,130.0,129.7,129.6,128.5,128.4,127.7,127.6,127.5,125.7,123.5,119.2,82.1,80.3,64.6,64.5,45.6,46.1;IRATR,cm-11773,1497,1444,1029,981,926,879,842,816,774,755,731,694,680,644,572,558,530,513,494、元素分析;C76H52O4に対する計算値calcd:C,88.69;H,5.09、実測値Found:C,88.60;H,5.10であった。工程42,3,10,11-テトラメチル-1,4,9,12-ジベンゾ[b,k]クリセンテトロン16の合成2,3,10,11-テトラメチル-1,4,9,12-ジベンゾ[b,k]クリセンテトロン16を、スキーム1と同様な方法で、1,4:9,12-ジカルボキシ-5,16:8,13-ジエポキシ-4a,5,8,8a,12a,13,16,16a-オクタヒドロ-1,2,3,4,9,10,11,12-オクタフェニルジベンゾ[b,k]クリセン15から合成した。更に精製することなく次工程でその粗生成物を用いた。デカリン17mlに溶解した、1,4:9,12-ジカルボキシ-5,16:8,13-ジエポキシ-4a,5,8,8a,12a,13,16,16a-オクタヒドロ-1,2,3,4,9,10,11,12-オクタフェニルジベンゾ[b,k]クリセン150.750g、0.73mmolと2,3-ジメチル1,4-ベンゾキノン0.800g、5.8mmolとの混合物を、3時間還流しながら攪拌をした。その反応混合物を室温まで冷却した後、その沈殿を、ろ過することによって集めてヘキサン及びCHCl3で洗浄して真空内で乾燥をした。得られた灰色の固体に濃縮したH2SO45mlを添加した。その反応混合物を室温で攪拌した。1時間後、その反応混合物を氷水に注いだ。その沈殿物をろ過することによって集めてH2O及びメタノールで洗浄して粗生成物0.391gを得た。更に精製することなく次工程でその粗生成物を用いた。工程5N,N’,N’’,N’’’-テトラフェニル-2,3,10,11-テトラメチル-1,4,9,12-ジベンゾ[b,k]クリセンテトロンテトライミン16の合成クロロベンゼン60mlに溶解した、粗ジベンゾ[b,k]クリセンテトロン160.391g、アニリン0.5ml、4.56mmol及び1,4-ジアザビシクロ[2.2.2]オクタンDABCO3.000g、26.75mmolの混合物に、クロロベンゼン10mlに溶解したTiCl40.4ml、3.65mmolの溶液を70°Cでゆっくり添加した。その反応混合物を2.5時間125°Cで攪拌をした。その反応混合物を、セライト及びシリカゲルカラムに通して濃縮した。その残渣物を、フラッシュシリカゲルカラムクロマトグラフィーCHCl3によって精製して1,4:9,12-ジカルボキシ-5,16:8,13-ジエポキシ-4a,5,8,8a,12a,13,16,16a-オクタヒドロ-1,2,3,4,9,10,11,12-オクタフェニルジベンゾ[b,k]クリセン15に対して16の収率でN,N’,N’’,N’’’-テトラフェニル-2,3,10,11-テトラメチル-1,4,9,12-ジベンゾ[b,k]クリセンテトロンテトライミン16を得た0.0869g、0.012mmol。N,N’,N’’,N’’’-テトラフェニル-2,3,9,10-テトラメチル-1,4,8,11-ペンタセンテトロンテトライミン5と同様に、イミン結合のE/Z異性体のため、N,N’,N’’,N’’’-テトラフェニル-2,3,10,11-テトラメチル-1,4,9,12-ジベンゾ[b,k]クリセンテトロンテトライミン16は、7つの異性体を有する。それゆえに、N,N’,N’’,N’’’-テトラフェニル-2,3,10,11-テトラメチル-1,4,9,12-ジベンゾ[b,k]クリセンテトロンテトライミン16のNMRスペクトルは複数のピークを示した。スペクトルデータ;1HNMR500MHz,CDCl3δ9.54-6.90m,28H,2.43-1.52m,12H;13CNMR125MHz,CDCl3δ158.6,158.2,152.3,151.8,141.3,141.1;130.7,129.8,129.6,129.1,128.2,127.9,127.7,125.4,123.6,123.5,122.5,120.2,119.7,119.4,118.8,15.7;IRATR,cm-11619,1589,1480,1448,1373,1296,1273,1221,1071,1031,908,896,875,815,766,730,717,694,560,506、元素分析;C54H40N4に対する計算値calcd:C,87.07;H,5.41;N,7.52、実測値Found:C,86.73;H,5.39;H,7.23、HRMSESIC54H41N4[MH]に対する計算値Calcd:745.3331、実測値Found:745.3361であった。実施例2<縮合多環芳香族化合物5の電気化学的還元反応:縮合環アセン骨格の伸張>0.5Mmol/lトリフルオロ酢酸関東化学製と、0.2Mmol/lTBABF4テトラブチルアンモニウムテトラフルオロボレートFluka製とを含有するアセトニトリル溶液に縮合多環芳香族化合物51.40mgを溶解させ10mlとした。作用電極を白金メッシュ電極にし、参照電極をAg/Agにし、対極を白金コイルにし、ポテンシオスタットで-0.1VvsAg/Agの電位を印加して電気化学的に還元した。その結果、下記の反応により、縮合多環芳香族化合物5の還元体である縮合多環芳香族化合物5Redが系中で生成した。その生成過程を分光光度計島津製で確認した。可視紫外スペクトルを図1に示す。図1から明らかなように、縮合多環芳香族化合物5が有するペンタセンの特徴的なスペクトルが発生し、縮合多環芳香族化合物5が生成されたことを確認した。縮合多環芳香族化合物5→縮合多環芳香族化合物5Redの電気化学的還元反応の結果を以下に示す。実施例3<多電子移動性評価>1Mmol/lトリフルオロ酢酸関東化学製と、0.2Mmol/lTBABF4テトラブチルアンモニウムテトラフルオロボレートFluka製とを含有するアセトニトリル溶液に、縮合多環芳香族化合物51.39mg、縮合多環芳香族化合物111.49mg及び縮合多環芳香族化合物171.49mgをそれぞれ溶解して、3つの縮合多環芳香族化合物の0.2mM溶液10mlを作成した。それらの溶液について、掃引速度:0.1V/s、作用極:グラッシ-カーボン、対極:白金電極、補助電極:Ptコイル及び参照極:Ag/Agの条件下で、電気化学測定装置BAS製を使用してサイクリックボルタンメトリーを測定した。電位補正をフェロセン/フェロセニウム酸化還元にて行った。比較例1縮合多環芳香族化合物5、縮合多環芳香族化合物11及び縮合多環芳香族化合物17の替わりに、化合物a1.29mgを用いた以外は、実施例3と全く同じ方法で、化合物aの0.2mM溶液25mlを作製し、実施例3と全く同じ条件でサイクリックボルタンメトリーを測定した。化合物aは、非特許文献C.-C.Han,R.Balakumar,D.Thirumalai,andM.-T.Chung,Org.Biomol.Chem.2006,4,3511-3516.を参考に合成した収率67。<多電子移動性評価結果>図2-1に縮合多環芳香族化合物5及び化合物aのサイクリックボルタンメトリーの測定結果を示す。化合物aは、2段階のピークを示し、それぞれ1電子移動であった。縮合多環芳香族化合物5は2段のピークを示した。それぞれのピーク電流値Ipa及び、Ipcが、化合物aのピーク電流値の約2倍の値を示すことから、1段のピークは2電子反応に相当することがわかった。また、それぞれのピーク電位差は、高電位側が40mV、低電位側が34mVを示した。それらの結果から、それぞれのピークは1段階2電子移動を示していることがわかった。縮合多環芳香族化合物5は、1分子で4電子移動可能であることが確認できた。図2-2に縮合多環芳香族化合物5、11及び17のサイクリックボルタンメトリーの測定結果を示す。図2-2から明らかなように、縮合多環芳香族化合物11及び17は、非常に狭い範囲である0.2ボルトV以内に縮合多環芳香族化合物5と同様な1段階2電子移動過程を2回含むことがわかり、縮合多環芳香族化合物11及び17も1分子で4電子移動可能であることが確認できた。実施例4実施例4-1<リチウムイオン二次電池用の正極用電極の作製>上記で合成された縮合多環芳香族化合物52mgと、ケチェンブラックケッチェンブラックインターナショナル社製4mgと、導電性バインダーTAB-2宝泉製4mgとを混合してシート化し、集電体であるアルミメッシュ14φニラコ製の表面上に圧着した。それを120°C6時間で真空乾燥し、縮合多環芳香族化合物5を備えた電極を作製した。<コイン型リチウムイオン二次電池の作製>上記電極をコイン型リチウムイオン二次電池の正極とし、1Mmol/lのLiPF6六フッ化リン酸リチウム電解質塩を含むエチレンカーボネートEC/ジエチルカーボネートDECEC:DEC=1:1体積比の混合溶液である電解液キシダ化学製にその正極を含浸させた。そして、その正極上にポリプロピレン多孔質フィルムからなるセパレーターセルガード製、ガラスフィルターアドバンテック製を積層し、さらに負極となるリチウム箔本城金属製を積層した。その後、周囲に絶縁パッキンを配置した状態でコイン型電池のアルミ外装を重ね、しめ機によって加圧し、正極活物質として縮合多環芳香族化合物5、負極活物質として金属リチウムを用いた密閉型のコイン型リチウムイオン二次電池を作製した。実施例4-2<リチウムイオン二次電池用の正極用電極の作製>縮合多環芳香族化合物5の替わりに縮合多環芳香族化合物11を用いた以外は、実施例4-1と同様な方法で縮合多環芳香族化合物11を備えた電極を作製した。<コイン型リチウムイオン二次電池の作製>実施例4-1と同様な方法で、上記電極をコイン型電池の正極とし、正極活物質として縮合多環芳香族化合物11及び負極活物質として金属リチウムを用いた密閉型のコイン型リチウムイオン二次電池を作製した。実施例4-3<リチウムイオン二次電池用の正極用電極の作製>縮合多環芳香族化合物5の替わりに縮合多環芳香族化合物17を用いた以外は、実施例4-1と全く同様な方法で縮合多環芳香族化合物17を備えた電極を作製した。<コイン型リチウムイオン二次電池の作製>実施例4-1と全く同様な方法で、上記電極をコイン型電池の正極とし、正極活物質として縮合多環芳香族化合物17及び負極活物質として金属リチウムを用いた密閉型のコイン型リチウムイオン二次電池を作製した。比較例2<リチウムイオン二次電池用の正極用電極の作製>縮合多環芳香族化合物5の替わりに、1分子内に2つのイミン結合を有する化合物b2mgを用いた以外は、実施例4-1と全く同様な方法で化合物bを備えた電極を作製した。化合物bは、非特許文献H.K.Hall,Jr.,A.B.Padias,.P.A.Williams,J.-M.Gosau,H.W.Boone,D.-K.Park,Macromolecules1995,28,1-8.を参考に合成した収率61。<コイン型リチウムイオン二次電池の作製>実施例1と全く同様な方法で、上記電極をコイン型電池の正極とし、正極活物質として化合物b及び負極活物質として金属リチウムを用いた密閉型のコイン型リチウムイオン二次電池を作製した。<実施例4-1~4-3、及び比較例2で作製したコイン型リチウムイオン二次電池を用いた充放電試験>実施例4-1~4-3、及び比較例2で作製したコイン型リチウムイオン二次電池を用いて、次の方法にしたがって充放電試験を行った。温度25°Cの環境下、実施例4-1~4-3、及び比較例2で作製したコイン型リチウムイオン二次電池を0.05ミリアンペアmAの定電流で2ボルトVに達するまで放電し、5分間の休止後、0.05ミリアンペアmAの定電流で4ボルトVに達するまで充電した。これを1サイクルとして、100サイクルまで充放電試験を行った。<実施例4-1~4-3、及び比較例2で作製したコイン型リチウムイオン二次電池の充放電試験の結果>実施例4-1で作製したコイン型リチウムイオン二次電池を用いた充放電試験の結果を図3及び図4に示す。図3は、10サイクル目の充放電曲線充放電容量値mAh/g及び電子移動数nvs.電圧Vを表し、図4は、サイクル数1サイクル~100サイクルvs.放電容量値mAh/g及び電子移動数nを表す。図3及び図4によると、縮合多環芳香族化合物5の質量当たりの10サイクル目の放電容量値は131.9mAh/gであった。この放電容量値131.9mAh/gは、理論容量値154.2mAh/gに近い値であるので、縮合多環芳香族化合物5は3電子以上の移動を有することが確認された。実施例4-1、4-2、4-3、及び比較例2で作製したコイン型リチウムイオン二次電池を用いた放電試験の結果を図5及び図6に示す。図5及び図6は、10サイクル目の放電曲線容量mAh/gvs.電圧Vを表す。縮合多環芳香族化合物5の質量当たりの10サイクル目の放電容量値は、前述したように、131.9mAh/g理論容量値:154.2mAh/gであり、縮合多環芳香族化合物11の質量当たりの10サイクル目の放電容量値は、119.0mAh/g理論容量値:143.9mAh/gであり、縮合多環芳香族化合物17の質量当たりの10サイクル目の放電容量値は、123.9mAh/g理論容量値:143.9mAh/gであり、さらに、化合物bの質量当たりの10サイクル目の放電容量値は、56.25mAh/g理論容量値:149.5mAh/gであった。縮合多環芳香族化合物5と同様、縮合多環芳香族化合物11及び縮合多環芳香族化合物17の放電容量値は縮合多環芳香族化合物11及び縮合多環芳香族化合物17の理論容量値に近い値であるので、縮合多環芳香族化合物11及びは縮合多環芳香族化合物17も3電子以上の移動を有することが確認された。一方、化合物bの放電容量値は化合物bの理論容量値を大きく下回り、明確な充放電ピークを観測することができなかった。実施例5<導電助剤ケチェンブラックへの吸着性試験>上記で合成した縮合多環芳香族化合物5、11及び172mgを10mlのクロロホルムにそれぞれ溶解した。それぞれのクロロホルム溶液から1mlを採取してケチェンブラックケッチェンブラックインターナショナル社製5mgをそれぞれに加え、サンプルA-1、A-2及びA-3ケチェンブラック添加とした。さらに、それぞれのクロロホルム溶液から1mlを更に採取してその採取したものには何も加えなかった。これをサンプルB-1、B-2及びB-3ケチェンブラック添加なしとした。それら6つのサンプルA-1、A-2及びA-3、並びにサンプルB-1、B-2及びB-3を5分間超音波を照射し30分間放置した。孔径0.2μmのメンブレンフィルターでろ過し、それら6つのサンプルA-1、A-2及びA-3、並びにサンプルB-1、B-2及びB-3の上積み液をそれぞれ採取して、それらサンプルの上澄み液の可視紫外スペクトルを分光光度計日立社製で測定した。比較例3<導電助剤ケチェンブラックへの吸着性試験>上記で合成した縮合多環芳香族化合物5、11及び17の替わりに上記の化合物b2mgを用いた以外は、実施例5と全く同一の方法でサンプルCケチェンブラック添加及びサンプルDケチェンブラック添加なしを作製して可視紫外スペクトルを測定した。<導電助剤ケチェンブラックへの吸着性試験結果>導電助剤ケチェンブラックへの吸着性試験結果を図7-1~図7-3に示す。図7-1~図7-3から明らかなように、ケチェンブラックを加えたサンプルA-1~A-3は透明であったことから、吸光度の値はほぼ0の値を示したが、ケチェンブラックを加えてないサンプルB-1~B-3は黄色であったことから、縮合多環芳香族化合物5、11及び17に由来する吸光スペクトルを示した。この結果から、縮合多環芳香族化合5、11及び17はケチェンブラックに吸着していたことがわかった。一方、ケチェンブラックを加えたサンプルCとケチェンブラックを加えていないサンプルDは、ほぼ同じ黄色を示した。サンプルCの吸光度はサンプルDの吸光度よりはやや低かったものの、ほぼ同様な吸光スペクトルを示した。以上の結果から、化合物bのケチェンブラックに対する吸着能は、縮合多環芳香族化合物5、11及び17のケチェンブラックに対する吸着能よりは劣ることがわかった。リチウムイオン二次電池用途に関する縮合多環芳香族化合物の有効性導電助剤ケチェンブラックへの縮合多環芳香族化合物5、11及び17の吸着性試験、及び縮合多環芳香族化合物5、11及び17を用いたリチウムイオン二次電池の充放電試験の結果から理解できるように、本発明の縮合多環芳香族化合物は、導電助剤であるケチェンブラックと親和性が強いので導電助剤ケチェンブラック近傍に存在することができる。本発明の縮合多環芳香族化合物を含有する正極活物質は円滑な電子の授受を可能とするため、その正極活物質を備えた正極はリチウムイオン二次電池用電極として有効である。"